(57)【要約】  本発明は、水と接触させた際の引っ掻き耐性および保持性に優れた生体材料を提供する。本発明の生体材料は、中性アシル脂質と、リン脂質および４級アンモニウム塩からなる群から選択される少なくとも１種と、カルボキシビニルポリマーとを含む生体材料であって、上記中性アシル脂質が中性モノアシル脂質および中性ジアシル脂質からなる群から選択される少なくとも１種を含み、上記中性モノアシル脂質および上記中性ジアシル脂質からなる群から選択される少なくとも１種の含有量が、上記中性アシル脂質の全質量に対して８０質量％〜１００質量％である。
2020059543.tif 000002
【特許請求の範囲】
【請求項１】
中性アシル脂質と、リン脂質および４級アンモニウム塩からなる群から選択される少なくとも１種と、カルボキシビニルポリマーとを含む生体材料であって、
前記中性アシル脂質が中性モノアシル脂質および中性ジアシル脂質からなる群から選択される少なくとも１種を含み、
前記中性モノアシル脂質および前記中性ジアシル脂質からなる群から選択される少なくとも１種の含有量が、前記中性アシル脂質の全質量に対して８０質量％〜１００質量％である、生体材料。
【請求項２】
前記中性アシル脂質が、前記中性アシル脂質の全質量に対して、中性モノアシル脂質を０質量％〜１００質量％、中性ジアシル脂質を０質量％〜１００質量％、および中性トリアシル脂質を０質量％〜２０質量％含む、請求項１に記載の生体材料。
【請求項３】
前記中性アシル脂質のアシル基の炭素数が６〜３２である、請求項１または２に記載の生体材料。
【請求項４】
前記アシル基の炭素数が１６〜２２である、請求項３に記載の生体材料。
【請求項５】
前記中性アシル脂質がアシルグリセロールである、請求項１〜４のいずれか１項に記載の生体材料。
【請求項６】
前記アシルグリセロールがオレイン酸グリセロールである、請求項５に記載の生体材料。
【請求項７】
前記リン脂質のアシル基の炭素数が１２〜２２である、請求項１〜６のいずれか１項に記載の生体材料。
【請求項８】
前記アシル基の炭素数が１６〜１８である、請求項７に記載の生体材料。
【請求項９】
前記４級アンモニウム塩の４級アンモニウムカチオンが下記式で表される、請求項１〜８のいずれか１項に記載の生体材料。
【化１】
2020059543.tif 000008
上記式中、Ｒ１、Ｒ２、Ｒ３、およびＲ４は、それぞれ独立に、炭素数１〜２２のアルキル基であり、前記アルキル基の水素原子は、アルコキシ基、アシル基またはアシルオキシ基によって置換されていてもよい。
【請求項１０】
前記アルキル基の水素原子に置換するアルコキシ基、アシル基またはアシルオキシ基の炭素数が１６〜１８である、請求項９に記載の生体材料。
【請求項１１】
水と接触させることにより液晶相を形成する、請求項１〜１０のいずれか１項に記載の生体材料。
【請求項１２】
非水系分散媒をさらに含む、請求項１〜１１のいずれか１項に記載の生体材料。
【請求項１３】
前記非水系分散媒が炭素数７以上のアルコールである、請求項１２に記載の生体材料。
【請求項１４】
粘膜保護用である、請求項１〜１３のいずれか１項に記載の生体材料。
【請求項１５】
口腔粘膜保護用である、請求項１４に記載の生体材料。
【請求項１６】
薬剤徐放用である、請求項１〜１５のいずれか１項に記載の生体材料。
【発明の詳細な説明】
【技術分野】
【０００１】
本発明は生体材料に関する。
【背景技術】
【０００２】
がん患者においては、がん治療が口の粘膜に影響して口内炎が起こりやすい。例えば、抗がん剤治療では口内炎を起こしやすい薬剤の投与を受けたとき、頭頸部がん（頭から首の範囲のがん）の放射線治療では口の粘膜に放射線が直接当たったときに口内炎が必発である。口内炎の痛みは強く、食事を口からとることもできないほどである。【０００３】
口内炎の対症療法としては、患部に直接貼り付ける貼付剤（例えば、アフタシール（Ｒ）２５μｇ，大正富山医薬品社製；有効成分  トリアムシノロンアセトニド）、患部に塗り付ける軟膏剤（例えば、デキサルチン口腔用軟膏，日本化薬社製；有効成分  デキサメタゾン）、および、患部に吹き付ける噴霧剤（例えば、サルコート（Ｒ）カプセル外用５０μｇ，帝人ファーマ社製；有効成分  ベクロメタゾンプロピオン酸エステル）などがある。【０００４】
食事を口から摂る際に、患部に貼り付けた貼付剤が剥がれたり、患部に塗布した軟膏剤または噴霧剤が失われたりして、口内炎の痛みを抑制できない。【０００５】
このような口内炎の痛みを抑制できる生体材料が望まれている。【０００６】
例えば、特許文献１には、特に、老化したおよび／またはストレスを受けた皮膚に使用するための美容用組成物であって、水のほかに、水と共にラメラ構造を形成する少なくとも一種の物質が上記組成物中に存在するような美容用組成物において、
ａ）一般式Ｉ
−ＣＨ２−Ｎ＋−（ＣＨ３）３            （式Ｉ）
で表される官能基を少なくとも１つ有する少なくとも一種の化合物、および／または
ｂ）この化合物の少なくとも一種の代謝物、および／または
ｃ）Ｓ−アデノシルメチオニン
をさらに上記組成物が含むことを特徴とする、美容用組成物が記載されている。【０００７】
また、特許文献２には、
ａ）少なくとも１つのモノアシル脂質と、
ｂ）少なくとも１つのジアシルグリセロール、少なくとも１つのトコフェロール、またはそれらの混合物、
ｃ）少なくとも１つの細分化剤、
および、任意に活性剤を含む組成物であって、自己分散し、水性流体に触れると、コロイド状の非層状粒子を生じることが可能である組成物が記載されている。
【先行技術文献】
【特許文献】
【０００８】
【特許文献１】特開２００８−１６９２１９号公報
【特許文献２】特表２００８−５０９１２０号公報
【発明の概要】
【発明が解決しようとする課題】
【０００９】
しかし、特許文献１に記載された美容用組成物および特許文献２に記載された組成物は、後述する比較例によって示されるとおり、水と接触させた際の引っ掻き耐性（摩擦を加えた際の粘膜への残存性）および保持性（湿潤環境における粘膜に対する付着性）が満足できる水準ではなく、改良の余地が認められた。【００１０】
そこで、本発明は、水と接触させた際の引っ掻き耐性および保持性に優れた生体材料を提供することを課題とする。
【課題を解決するための手段】
【００１１】
本発明者らは、上記課題を解決すべく鋭意検討を重ねたところ、所定の成分を含む生体材料を用いることにより上記課題を解決できることを知得し、本発明を完成させた。【００１２】
すなわち、本発明は以下の［１］〜［１６］である。
［１］  中性アシル脂質と、リン脂質および４級アンモニウム塩からなる群から選択される少なくとも１種と、カルボキシビニルポリマーとを含む生体材料であって、
上記中性アシル脂質が中性モノアシル脂質および中性ジアシル脂質からなる群から選択される少なくとも１種を含み、
上記中性モノアシル脂質および上記中性ジアシル脂質からなる群から選択される少なくとも１種の含有量が、上記中性アシル脂質の全質量に対して８０質量％〜１００質量％である、生体材料。
［２］  上記中性アシル脂質が、上記中性アシル脂質の全質量に対して、中性モノアシル脂質を０質量％〜１００質量％、中性ジアシル脂質を０質量％〜１００質量％、および中性トリアシル脂質を０質量％〜２０質量％含む、上記［１］に記載の生体材料。
［３］  上記中性アシル脂質のアシル基の炭素数が６〜３２である、上記［１］または［２］に記載の生体材料。
［４］  上記アシル基の炭素数が１６〜２２である、上記［３］に記載の生体材料。
［５］  上記中性アシル脂質がアシルグリセロールである、上記［１］〜［４］のいずれか１つに記載の生体材料。
［６］  上記アシルグリセロールがオレイン酸グリセロールである、上記［５］に記載の生体材料。
［７］  上記リン脂質のアシル基の炭素数が１２〜２２である、上記［１］〜［６］のいずれか１つに記載の生体材料。
［８］  上記アシル基の炭素数が１６〜１８である、上記［７］に記載の生体材料。
［９］  上記４級アンモニウム塩の４級アンモニウムカチオンが下記式で表される化合物である、上記［１］〜［８］のいずれか１つに記載の生体材料。
【化１】
2020059543.tif 000003
上記式中、Ｒ１、Ｒ２、Ｒ３、およびＲ４は、それぞれ独立に、炭素数１〜２２のアルキル基であり、上記アルキル基の水素原子は、アルコキシ基、アシル基またはアシルオキシ基によって置換されていてもよい。
［１０］  上記アルキル基の水素原子に置換するアルコキシ基、アシル基またはアシルオキシ基の炭素数が１６〜１８である、上記［９］に記載の生体材料。
［１１］  水と接触させることにより液晶相を形成する、上記［１］〜［１０］のいずれか１つに記載の生体材料。
［１２］  非水系分散媒をさらに含む、上記［１］〜［１１］のいずれか１つに記載の生体材料。
［１３］  上記非水系溶媒が炭素数７以上のアルコールである、上記［１２］に記載の生体材料。
［１４］  粘膜保護用である、上記［１］〜［１３］のいずれか１つに記載の生体材料。
［１５］  口腔粘膜保護用である、上記［１４］に記載の生体材料。
［１６］  薬剤徐放用である、上記［１］〜［１５］のいずれか１つに記載の生体材料。
【発明の効果】
【００１３】
本発明によれば、水と接触させた際の引っ掻き耐性および保持性に優れた生体材料を提供できる。
【図面の簡単な説明】
【００１４】
【図１】図１は、実施例７の生体材料が形成した液晶相（ヘキサゴナルカラムナー相）を示す図面代用写真である（観察倍率：５０倍）。
【図２】図２は、実施例１の生体材料が形成した液晶相（ラメラ相）を示す図面代用写真である（観察倍率：５０倍）。
【図３】図３は、実施例５の生体材料が形成した液晶相（キュービック相）を示す図面代用写真である（観察倍率：２０倍，透過光）。
【発明を実施するための形態】
【００１５】
本明細書において、「〜」を用いて表される範囲には「〜」の両端を含むものとする。例えば、「Ａ〜Ｂ」で表される範囲にはＡおよびＢを含む。
【００１６】
また、本明細書において、固形分とは、分散媒成分を除いた組成物に含まれる成分を意図し、その性状が液状であっても固形分として計算する。
【００１７】
［生体材料］
本発明の生体材料は、中性アシル脂質と、リン脂質および４級アンモニウム塩からなる群から選択される少なくとも１種と、カルボキシビニルポリマーとを含む。
以下では、本発明の生体材料の各成分について説明する。
【００１８】
〈中性アシル脂質〉
中性アシル脂質は、電気的に中性のアシル脂質を意味する。つまり、中性アシル脂質には、カチオン部およびアニオン部が含まれない。なお、アシル脂質とは、アシル基を含む脂質を意味する。
中性アシル脂質としては、中性モノアシル脂質と、中性ジアシル脂質と、中性トリアシル脂質とが挙げられる。
【００１９】
本発明の生体材料において、中性アシル脂質は、中性モノアシル脂質および中性ジアシル脂質からなる群から選択される少なくとも１種を含み、中性モノアシル脂質および中性ジアシル脂質からなる群から選択される少なくとも１種の含有量は、中性アシル脂質の全質量に対して８０質量％〜１００質量％であり、９０質量％〜１００質量％であることが好ましく、１００質量％であることがより好ましい。
なかでも、中性アシル脂質は、中性モノアシル脂質および中性ジアシル脂質の両方を含むことが好ましい。
【００２０】
中性モノアシル脂質の含有量は特に限定されないが、中性アシル脂質全質量に対して、０質量％〜１００質量％が好ましく、３０質量％〜７０質量％がより好ましい。
中性ジアシル脂質の含有量は特に限定されないが、中性アシル脂質全質量に対して、０質量％〜１００質量％が好ましく、３０質量％〜７０質量％がより好ましい。
中性トリアシル脂質の含有量は特に限定されないが、中性アシル脂質全質量に対して、０〜２０質量％が好ましく、含まれないこと（０質量％）がより好ましい。
なかでも、中性アシル脂質全質量に対して、中性モノアシル脂質を３０質量％〜７０質量％、および中性ジアシル脂質を３０質量％〜７０質量％含み、中性トリアシル脂質を含まないことがより好ましい。
【００２１】
中性アシル脂質のアシル基の炭素数は特に限定されないが、６〜３２が好ましく、１６〜２２がより好ましい。
このようなアシル基のカルボニル基を除いた炭化水素基としては、炭素数５〜３１の飽和または不飽和の鎖式炭化水素基が好ましく、炭素数１５〜２１の飽和または不飽和の鎖式炭化水素基がより好ましく、具体例として、ＣＨ３（ＣＨ２）１４−、ＣＨ３（ＣＨ２）７ＣＨ＝ＣＨ（ＣＨ２）７−、およびＣＨ３（ＣＨ２）４（ＣＨ＝ＣＨＣＨ２）２（ＣＨ２）６−が挙げられるが、これらに限定されるものではない。
中性アシル脂質が１分子中に２個以上のアシル基を有するときは、各アシル基は互いに同じ種類であってもよいし、異なる種類であってもよい。
【００２２】
中性アシル脂質としては、グリセロール、ジグリセロール、糖（例えば、イノシトール）、および、コハク酸などのポリオールと脂肪酸とがエステル結合して得られる脂質が挙げられる。なかでも、アシルグリセロールが好ましく、オレイン酸グリセロールがより好ましい。
アシルグリセロールとしては、モノアシルグリセロール、ジアシルグリセロール、および、トリアシルグリセロールが挙げられる。
また、オレイン酸グリセロールとしては、モノオレイン酸グリセロール、ジオレイン酸グリセロール、および、トリオレイン酸グリセロールが挙げられる。
なお、モノアシルグリセロールおよびモノオレイン酸グリセロールは上述した中性モノアシル脂質の一態様に該当し、ジアシルグリセロールおよびジオレイン酸グリセロールは上述した中性ジアシル脂質の一態様に該当し、トリアシルグリセロールおよびトリオレイン酸グリセロールは上述した中性トリアシル脂質の一態様に該当する。
【００２３】
なお、本明細書において、中性アシル脂質中の中性モノアシル脂質、中性ジアシル脂質、および、中性トリアシル脂質の含有割合は、高速液体クロマトグラフィー（ＨＰＬＣ）法によって測定して得られるものである。
・ＨＰＬＣの測定条件
カラム：Ｃａｄｅｎｚａ  ＣＤ−Ｃ１８  （４．６ｍｍ×３００ｍｍ）（Ｉｍｔａｋｔ社製）
溶離液：水・テトラヒドロフラン
流  速：１．０ｍＬ／ｍｉｎ
検  出：Ｃｏｒｏｎａ  ＣＡＤ（コロナ荷電化粒子検出器）
カラム温度：５０℃
【００２４】
本発明の生体材料における中性アシル脂質の含有量は、特に限定されないが、本発明の生体材料の固形分の全質量に対して、３５質量％〜８５質量％が好ましく、３５質量％〜７５質量％がより好ましく、５５質量％〜７５質量％がさらに好ましい。
【００２５】
〈リン脂質〉
リン脂質は、分子構造中にリン酸エステル構造を持つ脂質であれば特に限定されないが、グリセリンを骨格とするグリセロリン脂質と、スフィンゴシンを骨格とするスフィンゴリン脂質とが代表的である。
リン脂質がグリセロリン酸であっても、スフィンゴリン脂質であっても、脂肪酸に由来するアシル基を分子中に有する。
【００２６】
リン脂質のアシル基の炭素数は特に限定されないが、１２〜２２が好ましく、１６〜１８がより好ましい。
このようなアシル基のカルボニル基を除いた炭化水素基としては、炭素数１１〜２１の飽和または不飽和の鎖式炭化水素基が好ましく、炭素数１５〜１７の飽和または不飽和の鎖式炭化水素基がより好ましい。上記炭化水素基としては、ＣＨ３（ＣＨ２）１４−、ＣＨ３（ＣＨ２）７ＣＨ＝ＣＨ（ＣＨ２）７−、およびＣＨ３（ＣＨ２）４（ＣＨ＝ＣＨＣＨ２）２（ＣＨ２）６−が挙げられるが、これらに限定されるものではない。
リン脂質が１分子中に２個以上のアシル基を有するときは、各アシル基は互いに同じ種類であってもよいし、異なる種類であってもよい。
リン脂質の具体例としては、ホスファチジルコリンが挙げられる。ホスファチジルコリンのアシル基は、パルミチン酸（ＣＨ３（ＣＨ２）１４ＣＯＯＨ）、オレイン酸（ＣＨ３（ＣＨ２）７ＣＨ＝ＣＨ（ＣＨ２）７ＣＯＯＨ）、またはリノール酸（ＣＨ３（ＣＨ２）４（ＣＨ＝ＣＨＣＨ２）２（ＣＨ２）６ＣＯＯＨ）に由来するものが好ましい。ホスファチジルコリンの具体例としては、ＰＯホスファチジルコリン（１位（α位）に、パルミチン酸、２位（β位）にオレイン酸、３位（γ位）にコリンを有するホスファチジルコリン）、ＤＬホスファチジルコリン（１位（α位）にリノール酸、２位（β位）にリノール酸、３位（γ位）にコリンを有するホスファチジルコリン）、および、ジパルミトイルホスファチジルコリンが挙げられる。
【００２７】
本発明の生体材料におけるリン脂質の含有量は、特に限定されないが、後述する４級アンモニウム塩との合計で、本発明の生体材料の固形分の全質量に対して、１５質量％〜６５質量％が好ましく、２０質量％〜６０質量％がより好ましく、２５質量％〜４５質量％がさらに好ましい。
【００２８】
〈４級アンモニウム塩〉
４級アンモニウム塩は、４級アンモニウムカチオンとアニオンとからなるイオン性化合物である。
【００２９】
４級アンモニウムカチオンは、分子式ＮＲ４＋と表される正電荷を持った多原子イオンであることが好ましい。ここで、Ｒは、それぞれ独立に、置換基を有していてもよい、アルキル基またはアリール基を表し、複数のＲは互いに同じであってもよいし異なっていてもよい。
なかでも、４級アンモニウム塩の４級アンモニウムカチオンは、下記式で表される４級アンモニウムカチオンであることが好ましい。
【００３０】
【化２】
2020059543.tif 000004
【００３１】
上記式中、Ｒ１、Ｒ２、Ｒ３、およびＲ４は、それぞれ独立に、炭素数１〜２２のアルキル基であり、上記アルキル基の水素原子は、アルコキシ基、アシル基またはアシルオキシ基によって置換されていてもよい。
【００３２】
上記アルキル基の水素原子に置換するアルコキシ基、アシル基またはアシルオキシ基の炭素数は特に限定されないが、１６〜１８が好ましい。
【００３３】
４級アンモニウム塩としては、ジオレオイロキシトリメチルアンモニウムプロパンクロリド（ＤＯＴＡＰ，Ｎ−［１−（２，３−ジオレオイルオキシ）プロピル］−Ｎ，Ｎ，Ｎ−トリメチルアンモニウムクロリド）、ジオクタデセニルトリメチルアンモニウムプロパンクロリド（ＤＯＴＭＡ、Ｎ−[１−（２，３―ジオレイルオキシ）プロピル）]―Ｎ，Ｎ，Ｎ−トリメチルアンモニウムクロリド）、ジデシルジメチルアンモニウムクロリド、ジデシルジメチルアンモニウムブロミド、ジラウリルジメチルアンモニウムクロリド、ジセチルジメチルアンモニウムクロリド、ジセチルジメチルアンモニウムブロミド、ジステアリルジメチルアンモニウムクロリド、ジステアリルジメチルアンモニウムブロミド、ジオレイルジメチルアンモニウムクロリド、ジベヘニルジメチルアンモニウムクロリド、ジベヘニルジメチルアンモニウムブロミド、ジパルミトイルエチルヒドロキシエチルモニウムメトサルフェート、および、ジステアロイルエチルヒドロキシエチルモニウムメトサルフェートが挙げられる。また、これらの４級アンモニウム塩は、２種以上を混合して用いてもよい。
【００３４】
本発明の生体材料における４級アンモニウム塩の含有量は特に限定されないが、上述したリン脂質との合計で、本発明の生体材料の固形分の全質量に対して、１５質量％〜６５質量％が好ましく、２０質量％〜６０質量％がより好ましく、２５質量％〜４５質量％がさらに好ましい。
【００３５】
〈カルボキシビニルポリマー〉
本発明の生体材料は、水と接触させることにより、水と、中性アシル脂質と、リン脂質および／または４級アンモニウム塩とによって液晶相が形成される。
【００３６】
カルボキシビニルポリマーは水と接触することで膨潤し、液晶ミセルのネットワークとカルボキシビニルポリマーのネットワークとが重畳的に形成される。このように、液晶ミセルのネットワークおよびカルボキシビニルポリマーのネットワークの２つのネットワークが存在することにより、本発明の生体材料を水と接触させた際の引っ掻き耐性および保持性を向上させることができる。
【００３７】
カルボキシビニルポリマーは、カルボキシ基を有する水溶性のビニルポリマーであり、具体的には、アクリル酸および／またはメタクリル酸由来の繰り返し単位を主鎖として、アリルショ糖またはペンタエリスリトールのアリルエーテル等による架橋構造（上記化合物由来の架橋構造）を有するポリマーである。また、このカルボキシビニルポリマーは、カルボキシビニルポリマー塩であってもよい。
【００３８】
カルボキシビニルポリマーの市販品としては、具体的には、Ｌｕｂｒｉｚｏｌ  Ａｄｖａｎｃｅｄ  Ｍａｔｅｒｉａｌｓ社製の「カーボポール９４１」、「カーボポール９７１」、「カーボポール９７４」、「カーボポール９８０」および「カーボポール９８１」；和光純薬工業株式会社製の「ハイビスワコー１０３」、「ハイビスワコー１０４」および「ハイビスワコー１０５」；東亞合成株式会社製の「ジュンロンＰＷ−１２０」、「ジュンロンＰＷ−１２１」および「ジュンロンＰＷ−３１２Ｓ」；住友精化株式会社製の「ＡＱＵＰＥＣ  ＨＶ−５０１Ｅ」および「ＡＱＵＰＥＣ  ＨＶ−５０５Ｅ」；ならびに、３Ｖシグマ社製の「シンタレンＫ」および「シンタレンＬ」が挙げられる。
【００３９】
本発明の生体材料において、カルボキシビニルポリマーは、１種を単独で使用してもよいし、２種以上を組み合わせて使用してもよい。
【００４０】
《カルボキシビニルポリマーの含有量》
本発明の生体材料におけるカルボキシビニルポリマーの含有量は特に限定されないが、本発明の生体材料の固形分の全質量に対して、０．１質量％〜１０．０質量％が好ましく、１．０質量％〜５．０質量％がより好ましく、１．０質量％〜３．５質量％がさらに好ましい。
【００４１】
〈非水系分散媒〉
本発明の生体材料は、非水系分散媒をさらに含むことができる。
非水系分散媒は、上述した中性アシル脂質、リン脂質および４級アンモニウム塩からなる群から選択される少なくとも１種、およびカルボキシビニルポリマーを分散できる非水系のものであれば特に限定されないが、炭素数７以上のアルコールが好ましく、炭素数７〜１８のアルコールがより好ましい。
炭素数７以上のアルコールとしては、ヘプチルアルコール（炭素数７）、カプリルアルコール（炭素数８）、ペラルゴンアルコール（炭素数９）、カプリンアルコール（炭素数１０）、ラウリルアルコール（炭素数１２）、ミリスチルアルコール（炭素数１４）、オレイルアルコール（炭素数１８）、および、ステアリルアルコール（炭素数１８）が挙げられる。
【００４２】
本発明の生体材料が非水系分散媒を含む場合の本発明の生体材料中の固形分含有量は、特に限定されないが、８０質量％以上であることが好ましく、９０質量％以上であることがより好ましい。上限は、例えば、１００質量％未満である。
【００４３】
〈その他の成分〉
本発明の生体材料は、本発明の作用効果を妨げない限り、上述した中性アシル脂質、リン脂質および４級アンモニウム塩からなる群から選択される少なくとも１種、カルボキシビニルポリマー、および非水系分散媒の他に、他の成分を含んでいてもよい。
【００４４】
上記他の成分としては、例えば、糖および糖アルコールが挙げられる。
糖は、特に限定されないが、例えば、単糖類または二糖類であり、具体例として、グルコース、ガラクトース、スクロース、トレハロースおよびラクトースが挙げられる。
糖アルコールは、アルドースまたはケトースのカルボニル基が還元された構造を有する有機化合物であり、特に限定されないが、具体例として、エリスリトール、キシリトール、マンニトールおよびソルビトールが挙げられる。
【００４５】
〈液晶相〉
本発明の生体材料は、水と接触させることにより液晶相を形成する。水は純水に限定されず、水以外の水性流体に含まれる水（水分）であってもよい。水以外の水性流体の例としては、唾液、組織液、血液、およびリンパ液が挙げられるが、これらに限定されるものではない。
【００４６】
本発明の生体材料と接触させる水の量は、特に限定されないが、本発明の生体材料の全質量に対して、２０質量％〜１０００質量％が好ましく、３０質量％〜５００質量％がより好ましい。
【００４７】
ここで、液晶相は、特に限定されないが、ラメラ（Ｌａ）相、スポンジ（Ｖ２）相、ヘキサゴナルカラムナー（Ｈ２）相、双連続キュービック（Ｌ３）相、またはキュービック（Ｑ）相およびこれらのうち２種以上の混合状態からなる群から選択されるいずれか１つであることが多く、ラメラ相、ヘキサゴナルカラムナー相またはキュービック相であることが好ましい。本発明の生体材料を水と接触させる際の温度は特に限定されないが、２０℃〜４０℃が好ましく、３５℃〜４０℃がより好ましい。
【００４８】
［生体材料の製造方法］
本発明の生体材料は、中性モノアシル脂質および中性ジアシル脂質の含有量が特定範囲内である中性アシル脂質と、リン脂質および４級アンモニウム塩からなる群から選択される少なくとも１種と、カルボキシビニルポリマーと、所望により非水系分散媒と、を混合することにより製造できる。
混合の方法は特に限定されず、従来公知の方法を用いることができる。
【００４９】
［生体材料の用途および使用方法］
本発明の生体材料とは、生体内で用いられる材料を意味し、例えば、怪我または病気などにより本来の機能を果たさなくなった生体、および、機能が低下した生体を、補助または修復することを目的とし、生体内に用いられる材料が挙げられる。
本発明の生体材料は、粘膜保護用、特に口腔粘膜保護用として好ましく使用できる。
本発明の生体材料を粘膜に対して使用する場合、本発明の生体材料を粘膜上に配置し、必要に応じて水または水を含む溶液を添加すれば、本発明の生体材料が吸水して液晶相が形成され、粘膜に付着する。
特に、口腔粘膜に対して本発明の生体材料を適用する場合、本発明の生体材料を口腔粘膜に付着させれば、唾液中の水分によって液晶相が形成されるため、取扱が簡便である。また、仮に、唾液量が少ない場合には、本発明の生体材料を口腔粘膜に付着させた後、水、または人工唾液をスプレーするなどして、水分を供給すればよい。
また、本発明の生体材料は、薬剤徐放用としても好ましく使用できる。例えば、上記生体材料に薬物を添加した前製剤を作製し、これを水と接触させ液晶相を形成することで、薬物徐放基材として用いることができる。
【実施例】
【００５０】
以下では実施例によって本発明をより具体的に説明するが、本発明は以下の実施例に限定されるものではない。【００５１】
［実施例１〜１４、比較例１〜８］
〈生体材料の調製法〉
（実施例１）中性アシル脂質（１−オレオイル−ｒａｃ−グリセリン（＞９９％），Ｓｉｇｍａ−Ａｌｄｒｉｃｈ社製；５．５ｇ）と、リン脂質（ホスファチジルコリン（Ｌｉｐｏｉｄ  Ｓ１００、Ｌｉｐｏｉｄ社製；３．０ｇ）を混合し、その混合物が黄色透明な油状液体になるまで６０℃で２時間加熱撹拌した（以下「固形分Ａ」という場合がある）。カルボキシビニルポリマー（カーボポール９４１，Ｌｕｂｒｉｚｏｌ  Ａｄｖａｎｃｅｄ  Ｍａｔｅｒｉａｌｓ社製；  １０ｍｇ）を計量後、カルボキシビニルポリマーを非水系分散媒（オレイルアルコール，東京化成工業社製；１００ｍｇ）に分散させ、そこに必要量の固形分Ａ（８９０ｍｇ）を加えて室温で１０分間撹拌することで生体材料を調製した。
なお、同じ調製法で、表１に示す各成分を表１に示す配合量で混合して、実施例２〜１４および比較例１〜８の生体材料を調製した。【００５２】
〈結果・評価〉
《液晶相の形成の確認》
調製した生体材料（２０μＬ）をスライドガラス上に載せ、上から水（約２００μＬ）を噴霧し、余分な水を除いた後、カバーガラスで覆い、偏光顕微鏡（Ｎｉｋｏｎ  ＥＣＬＩＰＳＥ  Ｅ６００  ＰＯＬ）にて初期観察を行った。
その後、４０℃に加熱したホットステージ（ＩＮＳＴＥＣ  ＳＴＣ２００）にてスライドガラスごと加温し、液晶相の変化を確認し相を同定した。【００５３】
《擬似生体膜の作製》
ＴＤＡＢ（テトラドデシルアンモニウムブロミド，富士フイルム和光純薬社製；５０ｍｇ）、ポリ塩化ビニル（富士フイルム和光純薬社製；８００ｍｇ）、およびＤＯＰＰ（ジ−ｎ−オクチルホスホナート，富士フイルム和光純薬社製；０．６ｍＬ）をＴＨＦ（テトラヒドロフラン）、富士フイルム和光純薬社製；１０ｍＬ）に溶解したものをシャーレで室温乾燥し、脂質膜（約２００μｍ厚）を得た。
次に、寒天（カリコリカン（登録商標）、伊那食品工業社製；０．５ｇ）およびジェランガム（ケルコゲル（登録商標）、ＣＰケルコ社製；０．１ｇ）を蒸留水（４９．４ｇ）からなるハイドロゲルに、作製した脂質膜を貼り合わせた。
続いて、脂質膜表面をＭＰＣ（２−メタクリロイルオキシエチルホスホリルコリン）ポリマー（ＬＩＰＩＤＵＲＥ（登録商標）−ＣＭ５２０６、日油社製）でコートして、疑似生体膜を得た。【００５４】
《保持性の評価》
作製した擬似生体膜上に、調製した生体材料を塗布し（１ｃｍΦ、５００μｍ厚）、人工唾液（サリベート（登録商標）、帝人ファーマ社製）を噴霧した後、１分間静置して生体材料に吸水させ、評価用サンプルを作製した。
作製した評価用サンプルをシャーレに入れ、評価用サンプルが浸かるまで人工唾液（サリベート）で満たした。このシャーレを恒温振とう器（３７℃）の中に入れ、評価用サンプルがシャーレの壁に繰り返し当たるように振とうさせた。この試験で擬似生体膜から吸水した生体材料が剥離または溶解により消失するまでの時間を計測し、以下の基準により保持性を評価した。
（保持性の評価基準）
４時間以上保持した・・・Ａ
１時間以上４時間未満で消失した・・・Ｂ
１時間未満で消失した・・・Ｃ
評価結果を表１の「評価」欄に示す。【００５５】
《引っ掻き耐性の評価》
作製した擬似生体膜上に、調製した生体材料を塗布し（１ｃｍΦ、５００μｍ厚）、人工唾液（サリベート（登録商標）、帝人ファーマ社製）を噴霧した後、１分間静置して生体材料に吸水させ、評価用サンプルを作製した。
作製した評価用サンプルを摩耗試験機（表面性測定機  トライボギア  ＴＹＰＥ：１４  ＦＷ、新東科学社製）で繰り返し摩耗し、サンプルが擬似生体膜から剥離または溶解するまでの回数（往復）を計測し、以下の基準により引っ掻き耐性を評価した。なお、摩耗試験機のヘッドには三角消しゴムの芯（Ａｉｎ  ＣＬＩＣ，ぺんてる社製）をセットし、荷重３０ｇ、振幅３０ｍｍ、速度６０００ｍｍ／ｍｉｎの条件で試験を行った。
（引っ掻き耐性の評価基準）
５００回以上耐えた・・・Ａ
１００回以上５００回未満で剥離した・・・Ｂ
１００回未満で剥離した・・・Ｃ
評価結果を表１の「評価」欄に示す。【００５６】
【表１−１】
2020059543.tif 000005
【００５７】
【表１−２】
2020059543.tif 000006
【００５８】
【表１−３】
2020059543.tif 000007
【００５９】
表１中、「モノ／ジ／トリ」は、中性アシル脂質中の中性モノアシル脂質と、中性ジアシル脂質と、中性トリアシル脂質との含有量比を表す（質量％）。
表１中、「モノ＋ジ」は、中性アシル脂質中の中性モノアシル脂質および中性ジアシル脂質の合計含有量を表す（質量％）。【００６０】
表１中、各成分は以下のものである。
・中性アシル脂質（１）  １−オレオイル−ｒａｃ−グリセリン（＞９９％，Ｓｉｇｍａ−Ａｌｄｒｉｃｈ社製）
・中性アシル脂質（５）  ジオレイン（＞９９％，ＮＵ−ＣＨＥＣＫ−ＰＲＥＰ社製）
・中性アシル脂質（２）  中性アシル脂質（１）（７．０ｇ）および中性アシル脂質（５）（３．０ｇ）を均一な溶液になるまで４０℃で３０分混合して調製した。
・中性アシル脂質（３）、（４）および（６）  中性アシル脂質（２）と同じ調製法で、表１に示す質量比で中性アシル脂質（１）および中性アシル脂質（５）を混合して調製した。
・中性アシル脂質（７）  モノオレイン（東京化成工業社製）
・中性アシル脂質（１１）  トリオレイン酸グリセロール（＞９９％，Ｓｉｇｍａ−Ａｌｄｒｉｃｈ社製）
・中性アシル脂質（８）〜（１０）  中性アシル脂質（２）と同じ調製法で、表１に示す質量比で中性アシル脂質（１）、中性アシル脂質（５）および中性アシル脂質（１１）を混合して調製した。
・モノオレイン酸ジグリセリル  （理研ビタミン株式会社製）
・オリーブオイル  （富士フイルム和光純薬株式会社製）【００６１】
・リン脂質（１）  ホスファチジルコリン（Ｌｉｐｏｉｄ  Ｓ１００、Ｌｉｐｏｉｄ社製）
・４級アンモニウム塩（１）  ＤＯＴＡＰ〔Ｎ−［１−（２，３−ジオレオイルオキシ）プロピル］−Ｎ，Ｎ，Ｎ−トリメチルアンモニウムクロリド〕（Ｌｉｐｏｉｄ  ＤＯＴＡＰ−Ｃｌ、Ｌｉｐｏｉｄ社製）
・水添レシチン  ＣＯＡＴＳＯＭＥ  ＮＣ−２１Ｅ（日油株式会社製）【００６２】
・カルボキシビニルポリマー（１）  カーボポール９４１（Ｌｕｂｒｉｚｏｌ  Ａｄｖａｎｃｅｄ  Ｍａｔｅｒｉａｌｓ社製）
・カルボキシビニルポリマー（２）  ＡＱＵＰＥＣ  Ｎ４０Ｒ（住友精化株式会社製）【００６３】
・オレイルアルコール（東京化成工業社製）
・ペンチレングリコール
・グリセリン（富士フイルム和光純薬工業社製）【００６４】
また、表１中、液晶相の種類は以下の略号で表す。
Ｌａ        ラメラ相
Ｖ２        スポンジ相
Ｈ２        ヘキサゴナルカラムナー相
Ｌ３        双連続キュービック相
Ｑ          キュービック相【００６５】
［結果の説明］
実施例１〜１４の生体材料は、保持性および引っ掻き耐性のいずれもが良好であった。なかでも、実施例１〜７の比較より、中性アシル脂質は中性モノアシル脂質および中性ジアシル脂質の両方を含む場合、より効果が優れることが確認された。また、実施例９〜１２の比較より、リン脂質と４級アンモニウム塩の合計含有量は、生体材料の固形分の全質量に対して、２０質量％〜６０質量％である場合、より効果が優れることが確認された。また、実施例７、１３〜１４の比較より、カルボキシビニルポリマーの含有量が１．０質量％〜３．５質量％である場合、より効果が優れることが確認された。
これに対し、比較例１〜８の生体材料は、引っ掻き耐性が不十分であり、保持性および引っ掻き耐性を両立することができなかった。なかでも、比較例２、３、７は、保持性および引っ掻き耐性のいずれもが不十分であった。
なお、比較例７は特開２００８−１６９２１９号公報（特許文献１）に記載された発明に係るものであり、比較例８は特表２００８−５０９１２０号公報（特許文献２）に記載された発明に係るものである。
【図１】
2020059543.tif 000009
【図２】
2020059543.tif 000010
【図３】
2020059543.tif 000011
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
中性アシル脂質と、リン脂質および４級アンモニウム塩からなる群から選択される少な
くとも１種と、カルボキシビニルポリマーとを含む生体材料であって、
前記中性アシル脂質が中性モノアシル脂質および中性ジアシル脂質の両方を含み、
前記中性モノアシル脂質および前記中性ジアシル脂質の合計の含有量が、前記中性アシル脂質の全質量に対して８０質量％〜１００質量％である、生体材料。
【請求項２】
前記中性アシル脂質が、前記中性アシル脂質の全質量に対して、中性モノアシル脂質を３０質量％〜７０質量％、中性ジアシル脂質を３０質量％〜７０質量％、および中性トリアシル脂質を０質量％〜２０質量％含む、請求項１に記載の生体材料。
【請求項３】
前記中性アシル脂質のアシル基の炭素数が６〜３２である、請求項１または２に記載の生体材料。
【請求項４】
前記アシル基の炭素数が１６〜２２である、請求項３に記載の生体材料。 
【請求項５】
前記中性アシル脂質がアシルグリセロールである、請求項１〜４のいずれか１項に記載の生体材料。
【請求項６】
前記アシルグリセロールがオレイン酸グリセロールである、請求項５に記載の生体材料。
【請求項７】
前記リン脂質のアシル基の炭素数が１２〜２２である、請求項１〜６のいずれか１項に記載の生体材料。
【請求項８】
前記アシル基の炭素数が１６〜１８である、請求項７に記載の生体材料。
【請求項９】
前記４級アンモニウム塩の４級アンモニウムカチオンが下記式で表される、請求項１〜８のいずれか１項に記載の生体材料。
【化１】
2020059543.tif 000012
上記式中、Ｒ１、Ｒ２、Ｒ３、およびＲ４は、それぞれ独立に、炭素数１〜２２のアルキル基であり、前記アルキル基の水素原子は、アルコキシ基、アシル基またはアシルオキシ基によって置換されていてもよい。
【請求項１０】
前記アルキル基の水素原子に置換するアルコキシ基、アシル基またはアシルオキシ基の炭素数が１６〜１８である、請求項９に記載の生体材料。
【請求項１１】
水と接触させることにより液晶相を形成する、請求項１〜１０のいずれか１項に記載の生体材料。
【請求項１２】
非水系分散媒をさらに含む、請求項１〜１１のいずれか１項に記載の生体材料。
【請求項１３】
前記非水系分散媒が炭素数７以上のアルコールである、請求項１２に記載の生体材料。
【請求項１４】
粘膜保護用である、請求項１〜１３のいずれか１項に記載の生体材料。
【請求項１５】
口腔粘膜保護用である、請求項１４に記載の生体材料。
【請求項１６】
薬剤徐放用である、請求項１〜１５のいずれか１項に記載の生体材料。
【国際調査報告】
2020059543.tif 000013
2020059543.tif 000014
2020059543.tif 000015
2020059543.tif 000016